СПОСОБ ФОРМИРОВАНИЯ ЛАМИНАТА

1. Способ, включающий
(А) подачу по меньшей мере 6 слоев пленки, каждый из которых представляет собой перламутровый двуосноориентированный полипропилен (БОПП);
2
2
(В) нанесение бессольвентного клея с плотностью покрытия от 2,0 г/м до 3,5 г/м между каждым слоем пленки, причем бессольвентный клей содержит
(i) полиольный компонент, содержащий по меньшей мере один полиол, выбранный из группы, состоящей из сложного полиэфирполиола, простого полиэфирполиола и их комбинаций;
(ii) изоцианатный компонент, содержащий изоцианатный форполимер, который является продуктом реакции по меньшей мере одного изоцианатного мономера и по меньшей мере одного полиола, выбранного из группы, состоящей из сложного полиэфирполиола, простого полиэфирполиола и их комбинаций; и
(С) формирование ламината, имеющего толщину по меньшей мере 300 мкм.
2. Способ по п. 1, отличающийся тем, что формирование ламината включает формирование ламината, имеющего прочность сцепления через 24 часа от 300 г/15 мм до 900 г/15 мм.
3. Способ по п. 1 или 2, отличающийся тем, что формирование ламината включает формирование ламината, имеющего усилие на разрыв в машинном направлении от 100 мН до 5000 мН.
4. Способ по любому из пп. 1-3, отличающийся тем, что включает подачу по меньшей мере 6 слоев пленки, причем каждый слой пленки представляет собой перламутровый БОПП, имеющий толщину от 50 мкм до 80 мкм.
5. Способ по любому из пп. 1-4, отличающийся тем, что включает нанесение бессольвентного клея, содержащего
(i) полиольный компонент, содержащий сложный полиэфирполиол и простой полиэфирполиол; и
(ii) изоцианатный компонент, содержащий изоцианатный форполимер, который является продуктом реакции диизоцианатного мономера, сложного полиэфирполиола и простого полиэфирполиола.
6. Способ по любому из пп. 1-5, отличающийся тем, что включает нанесение бессольвентного клея, содержащего
(i) полиольный компонент, содержащий сложный полиэфирполиол, который является продуктом реакции адипиновой кислоты, изофталевой кислоты, диэтиленгликоля (DEG), триметилолпропана (TMP) и неопентилгликоля (NPG); и
(ii) изоцианатный компонент.
7. Способ по любому из пп. 1-6, включающий формирование ламината при скорости машины по меньшей мере 400 м/мин.
8. Способ по любому из пп. 1-7, отличающийся тем, что включает формирование ламината, содержащего по меньшей мере 6 слоев пленки, одновременно, без промежуточного отверждения.
9. Способ по любому из пп. 1-7, отличающийся тем, что формирование ламината включает
формирование первой промежуточной структуры, содержащей по меньшей мере один слой пленки;
формирование второй промежуточной структуры, содержащей по меньшей мере два слоя пленки; и
формирование ламината, содержащего первую промежуточную структуру и вторую промежуточную структуру, при условии, что ламинат содержит по меньшей мере шесть слоев пленки.
10. Способ по любому из пп. 1-9, отличающийся тем, что включает сушку ламината при температуре от 20°C до 50°C.
11. Способ по любому из пп. 1-10, отличающийся тем, что включает отверждение ламината при температуре от 20°C до 50°C.
12. Ламинат, сформированный способом по любому из пп. 1-11.
13. Ламинат, содержащий
по меньшей мере 6 слоев пленки, каждый из которых представляет собой перламутровый двуосноориентированный полипропилен (БОПП);
клеевой слой между каждым слоем пленки, причем каждый клеевой слой образован из бессольвентного клея, содержащего
(i) полиольный компонент, содержащий по меньшей мере один полиол, выбранный из группы, состоящей из сложного полиэфирполиола, простого полиэфирполиола и их комбинаций;
(ii) изоцианатный компонент, содержащий изоцианатный форполимер, который является продуктом реакции по меньшей мере одного изоцианатного мономера и по меньшей мере одного полиола, выбранного из группы, состоящей из сложного полиэфирполиола, простого полиэфирполиола и их комбинаций; и
ламинат имеет толщину по меньшей мере 300 мкм.
14. Ламинат по п. 13, отличающийся тем, что каждый пленочный слой имеет толщину от 50 до 80 мкм.
15. Ламинат по п. 13 или 14, отличающийся тем, что бессольвентный клей содержит
(i) полиольный компонент, содержащий сложный полиэфирполиол и простой полиэфирполиол; и
(ii) изоцианатный компонент, содержащий изоцианатный форполимер, который является продуктом реакции диизоцианатного мономера, сложного полиэфирполиола и простого полиэфирполиола.